(57)【要約】【課題】高導電率でありながら低コストで、尚且つプロセス中の熱処理時に材料間の粘着のない太陽電池用はんだめっき線及びその製造方法を提供するものである。【解決手段】本発明の太陽電池用はんだめっき線２は、太陽電池セル１に接合すべく、断面形状が平角状に加工された導体３の表面にはんだめっき４を被覆したものであり、導体３を、１００ｐｐｍ以下のＰを含有し、残部が銅及び不可避的不純物であり、体積抵抗率が３０μΩ・ｍｍ以下の銅合金で構成したものである。【選択図】図１
2008169461.tif 000002
【特許請求の範囲】
【請求項１】
太陽電池セルに接合すべく、断面形状が平角状に加工された導体の表面にはんだめっきを被覆した太陽電池用はんだめっき線において、上記導体を、１００ｐｐｍ以下のＰを含有し、残部が銅及び不可避的不純物であり、体積抵抗率が３０μΩ・ｍｍ以下の銅合金で構成したことを特徴とする太陽電池用はんだめっき線。
【請求項２】
上記導体のＯ含有量が１５０ｐｐｍ以下である請求項１記載の太陽電池用はんだめっき線。
【請求項３】
上記導体の０．２％耐力が２０〜７０ＭＰａである請求項１又は２記載の太陽電池用はんだめっき線。
【請求項４】
引張り試験における０．２％耐力が４０〜９０ＭＰａである請求項１から３いずれかに記載の太陽電池用はんだめっき線。
【請求項５】
上記導体の表面に、Ｓｎ系はんだ、あるいは第２成分としてＰｂ、Ｉｎ、Ｂｉ、Ｓｂ、Ａｇ、Ｚｎ、Ｎｉ、Ｃｕから選択される少なくとも１種の元素を０．１ｗｔ％（ｍａｓｓ％）以上含むＳｎ系合金はんだではんだめっきを被覆した請求項１から４いずれかに記載の太陽電池用はんだめっき線。
【請求項６】
タフピッチ銅の溶湯にＰを２００ｐｐｍ以下の割合で添加し、最終的なＰ濃度が１００ｐｐｍ以下、残部が銅及び不可避的不純物であり、体積抵抗率が３０μΩ・ｍｍ以下の銅合金材を鋳造した後、その銅合金材に、圧延加工あるいはスリット加工を施して断面形状が平角状の導体を作製し、その平角状の導体に通電方式もしくはバッチ式の設備で熱処理を施し、その導体の表面にはんだめっきを被覆することを特徴とする太陽電池用はんだめっき線の製造方法。
【請求項７】
上記平角状の導体に熱処理を施し、導体を構成する結晶の平均粒径を１８〜２５０μｍに調整する請求項６記載の太陽電池用はんだめっき線の製造方法。
【請求項８】
上記はんだめっきの被覆前に、４００〜７５０℃の温度範囲で、３０〜９０分の熱処理を行う請求項６又は７記載の太陽電池用はんだめっき線の製造方法。
【請求項９】
上記はんだめっきの被覆前に、１９０〜４００℃の温度範囲で、９０〜１２０分の熱処理を行う請求項６又は７記載の太陽電池用はんだめっき線の製造方法。
【請求項１０】
上記銅合金材を、連続鋳造装置によって連続的に製造する請求項６から９いずれかに記載の太陽電池用はんだめっき線の製造方法。
【発明の詳細な説明】
【技術分野】
【０００１】
本発明は、安価で導電性が高い銅材料で構成される導体を備え、太陽電池のＳｉ結晶を接続する太陽電池用はんだめっき線及びその製造方法に関するものである。
【背景技術】
【０００２】
太陽電池には多結晶及び単結晶のＳｉウェハが用いられているが、図２に示すように、Ｓｉセル１の所定の領域にはんだめっき平角線（接続用リード線）２をはんだで接合し、これを通じて発電された電力を伝送する構成となっている。公知例には、図３に示すように、平角導体（導体３）を用い、はんだめっき４にＳｎ−Ｐｂ共晶はんだを適用した太陽電池用接続線がある（特許文献１など）。
【０００３】
また、近年環境への配慮からＰｂを含まないはんだを使用したものへの切り替えが検討されている（特許文献２）。
【０００４】
一方、太陽電池には発電コストの低減が望まれており、その接続用リード線にもそれを満足する特性が必要である。発電効率を左右する接続用リード線の電気抵抗値は大きな要因であるが、その抵抗値を低いものとしながら材料自身の低価格を達成する必要がある。
【０００５】
これまで導体材料としては純度が高いＣｕが用いられてきた。これは、Ｃｕは、Ｃｕ中に不純物が溶け込む固溶状態が発生すると電気抵抗が増大する性質を有しているので、これを避けるためである。Ｃｕの酸化物など不純物量を低減するためには、一般に真空脱ガス法による鋳造法が用いられているが、これはバッチ式の製法である。
【０００６】
【特許文献１】特開平１１−２１６６０号公報
【特許文献２】特開２００２−２６３８８０号公報
【発明の開示】
【発明が解決しようとする課題】
【０００７】
高い導電率を得るため、太陽電池を接続するリード線用材料としては、前述のように無酸素銅や、Ｃｕ（６Ｎ：純度９９．９９９９％以上）といった高純度銅が用いられてきた。しかし、これらの高純度銅は不純物を除去するためのプロセスが必要となるため、製造コストが高くなるといった問題があった。
【０００８】
また、これらの接続用リード線をＳｉウエハに接続する工法としてはんだ接続が用いられるが、材料が硬い（接続用リード線の０．２％耐力が大きい）状態にあると、図４（ａ）、図４（ｂ）に示すように、はんだ接続時の熱応力によりＳｉセル１を湾曲させたり破損させることになる。これを防止するためには接続用リード線の０．２％耐力の低減が有効であることがわかっているので、接続用リード線にははんだ被覆前に熱処理が施される。
【０００９】
この熱処理の際には接続用リード線をコイル状にして炉に入れる方法が一般的である。酸素濃度が低い材料であれば問題ないが、タフピッチ銅などのように酸素濃度が高くなると、巻きつけた材料同士が粘着してしまい、引き剥がすときに変形などが発生するといった問題があった。
【００１０】
酸素濃度が低く低コストな材料としてはリン脱酸銅があるが、導電率が低いといった問題があり、これらの問題を解決できる材料が必要となった。
【００１１】
本発明の目的は、高導電率でありながら低コストで、尚且つプロセス中の熱処理時に材料間の粘着のない太陽電池用はんだめっき線及びその製造方法を提供することにある。
【課題を解決するための手段】
【００１２】
上記の目的を達成するために、請求項１の発明は、太陽電池セルに接合すべく、断面形状が平角状に加工された導体の表面にはんだめっきを被覆した太陽電池用はんだめっき線において、上記導体を、１００ｐｐｍ以下のＰを含有し、残部が銅及び不可避的不純物であり、体積抵抗率が３０μΩ・ｍｍ以下の銅合金で構成したことを特徴とする太陽電池用はんだめっき線である。
【００１３】
請求項２の発明は、上記導体のＯ含有量が１５０ｐｐｍ以下である請求項１記載の太陽電池用はんだめっき線である。
【００１４】
請求項３の発明は、上記導体の０．２％耐力が２０〜７０ＭＰａである請求項１又は２記載の太陽電池用はんだめっき線である。
【００１５】
請求項４の発明は、引張り試験における０．２％耐力が４０〜９０ＭＰａである請求項１から３いずれかに記載の太陽電池用はんだめっき線である。
【００１６】
請求項５の発明は、上記導体の表面に、Ｓｎ系はんだ、あるいは第２成分としてＰｂ、Ｉｎ、Ｂｉ、Ｓｂ、Ａｇ、Ｚｎ、Ｎｉ、Ｃｕから選択される少なくとも１種の元素を０．１ｗｔ％（ｍａｓｓ％）以上含むＳｎ系合金はんだではんだめっきを被覆した請求項１から４いずれかに記載の太陽電池用はんだめっき線である。
【００１７】
請求項６の発明は、タフピッチ銅の溶湯にＰを２００ｐｐｍ以下の割合で添加し、最終的なＰ濃度が１００ｐｐｍ以下、残部が銅及び不可避的不純物であり、体積抵抗率が３０μΩ・ｍｍ以下の銅合金材を鋳造した後、その銅合金材に、圧延加工あるいはスリット加工を施して断面形状が平角状の導体を作製し、その平角状の導体に通電方式もしくはバッチ式の設備で熱処理を施し、その導体の表面にはんだめっきを被覆することを特徴とする太陽電池用はんだめっき線の製造方法である。
【００１８】
請求項７の発明は、上記平角状の導体に熱処理を施し、導体を構成する結晶の平均粒径を１８〜２５０μｍに調整する請求項６記載の太陽電池用はんだめっき線の製造方法である。
【００１９】
請求項８の発明は、上記はんだめっきの被覆前に、４００〜７５０℃の温度範囲で、３０〜９０分の熱処理を行う請求項６又は７記載の太陽電池用はんだめっき線の製造方法である。
【００２０】
請求項９の発明は、上記はんだめっきの被覆前に、１９０〜４００℃の温度範囲で、９０〜１２０分の熱処理を行う請求項６又は７記載の太陽電池用はんだめっき線の製造方法である。
【００２１】
請求項１０の発明は、上記銅合金材を、連続鋳造装置によって連続的に製造する請求項６から９いずれかに記載の太陽電池用はんだめっき線の製造方法である。
【発明の効果】
【００２２】
本発明の太陽電池用はんだめっき線の導体は、低コストで高い導電率を有しながら、熱処理時の材料粘着を防止することができる。そのため、この導体を用いた太陽電池用はんだめっき線は、発電効率の上昇すなわち発電コスト低減が可能となる。
【発明を実施するための最良の形態】
【００２３】
以下、本発明の実施の形態を添付図面に基いて説明する。
【００２４】
本発明は、高導電率でありながら低コストで、尚且つプロセス中の熱処理時に材料間の粘着のない太陽電池用はんだめっき線を達成するため、タフピッチ銅をベースに酸素含有量を１５０ｐｐｍ以下に調整した銅合金を導体材料として用いたことに特徴がある。
【００２５】
本実施の形態に係る太陽電池用はんだめっき線は、図３に示すように、１００ｐｐｍ以下のＰを含有し、残部が銅及び不可避的不純物であり、体積抵抗率が３０μΩ・ｍｍ以下、好ましくは１７．５μΩ・ｍｍ以下の銅合金で構成される導体３の表面に、はんだめっき４を被覆したものである。
【００２６】
導体３の０．２％耐力は２０〜７０ＭＰａ、酸素含有量は１５０ｐｐｍ以下とされ、また、この導体３にはんだめっき４を被覆した太陽電池用はんだめっき線２全体の０．２％耐力は、４０〜９０ＭＰａとされる。導体３の断面形状は、図２に示した太陽電池セル１へのはんだ接続が容易となるよう外形形状が平角型のものが望ましい。
【００２７】
はんだめっき４は、Ｓｎ系はんだ、あるいは第２成分としてＰｂ、Ｉｎ、Ｂｉ、Ｓｂ、Ａｇ、Ｚｎ、Ｎｉ、Ｃｕから選択される少なくとも１種の元素を０．１ｗｔ％（ｍａｓｓ％）以上含むＳｎ系合金はんだで構成される。このＳｎ系はんだ、あるいはＳｎ系合金はんだは、それぞれ、第３成分として１０００ｐｐｍ以下の微量元素を含んでいてもよい。
【００２８】
本実施の形態に係る太陽電池用はんだめっき線２の製造方法の一例を以下に示す。
【００２９】
先ず、タフピッチ銅を溶解した溶湯にＰを添加し、Ｐの割合を２００ｐｐｍ以下に調整する。このＣｕ−Ｐ合金溶湯を連続鋳造装置に供給し、銅合金材を連続的に製造する。得られた銅合金材の最終的なＰ濃度は１００ｐｐｍ以下、残部は銅及び不可避的不純物で構成され、体積抵抗率は３０μΩ・ｍｍ以下である。
【００３０】
この銅合金材に加工を施して断面形状が平角状の導体３を作製した後、その平角状の導体３に熱処理を施す。この加工と熱処理によって、導体３を構成する銅合金の結晶の平均粒径が１８〜２５０μｍに、導体３の０．２％耐力が２０〜７０ＭＰａに調整される。熱処理としては、例えば、４００〜７５０℃の温度範囲で３０〜９０分、又は１９０〜４００℃の温度範囲で９０〜１２０分加熱する。
【００３１】
熱処理後、導体３の表面にはんだめっき４を被覆し、本実施の形態に係る太陽電池用はんだめっき線２が得られる。はんだめっき４は、太陽電池用はんだめっき線２の０．２％耐力が４０〜９０ＭＰａとなるように、めっき種類及びめっき厚さが調整される。
【００３２】
ここで、導体３の加工法としては圧延加工、スリット加工のいずれも適用可能である。丸線から圧延して平角化する圧延方式は長尺で均一なものを製造できる。また、スリット方式は種々の幅の材料（導体３）に対応できるメリットがある。
【００３３】
また、導体３の０．２％耐力を低減するための熱処理方式としては、通電加熱方式、バッチ式加熱方式のいずれも適用可能である。連続で長尺にわたって熱処理する場合には通電加熱方式が向いており、安定した熱処理が必要な場合には、導体をコイル状に巻き付けた後、炉に入れ、バッチ式で加熱する方式が望ましい。また、酸化を防止する観点から、水素還元雰囲気の炉を用いて熱処理を行ってもよい。
【００３４】
次に、本実施の形態に係る太陽電池用はんだめっき線２の作用を説明する。
【００３５】
本実施の形態に係る太陽電池用はんだめっき線２では、導体３を構成する銅合金のベース材料としてタフピッチ銅を用いている。ベース材料をタフピッチ銅とした理由は、低コストで、かつ、導電率も高い材料なためである。このタフピッチ銅は、低コストで高導電率であるが、材料中の酸素量が多いため、前述した熱処理の際に材料間で粘着が発生してしまう。よって、本実施の形態ではタフピッチ銅に脱酸のための元素を添加した銅合金を用いている。この銅合金に添加、含有させる物質（元素）としては、酸素と結び付きやすいもの、すなわち酸化しやすいものが有効であり、本実施の形態ではＰを１００ｐｐｍ以下の割合で含有させている。このように、Ｐを含有させることで、酸素量が減少し、材料間の粘着を防止できる。酸素量については１５０ｐｐｍ以下であれば、熱処理時の材料間の粘着が防止できる。Ｐ以外にも、Ｔｉ、Ｚｎなどでも同様の効果が得られる。
【００３６】
Ｐ含有量を１００ｐｐｍ以下とした理由は、１００ｐｐｍを超えてＰを含有させると、銅合金の導電率が低下してしまい、図１に示すように、銅合金の体積抵抗率がタフピッチ銅（図１中におけるＰ含有量が０ｐｐｍの場合）の体積抵抗率（１７．１μΩ・ｍｍ程度）と比べて大きくなるためである。Ｐを１００ｐｐｍ程度含有した銅合金の体積抵抗率は１７．３μΩ・ｍｍ程度であり、１００ｐｐｍ以下のＰ含有量であれば、抵抗率の上昇量は極めて少量とすることができる。
【００３７】
また、導体３の０．２％耐力は、本実施の形態に係る太陽電池用はんだめっき線２が接合される太陽電池セル（Ｓｉセル）を変形させる力となり、導体３の結晶粒径との相関が大きいことが知られている。導体３の結晶粒界が少ないほど、すなわち結晶粒径が大きいほど変形抵抗は小さい。この結晶粒径を大きくするためには不純物が少ないことが条件であり、前述したＰ含有量が１００ｐｐｍ以下という値はこれを満足するものである。
【００３８】
一方で、この結晶粒径が大きくなりすぎると材料の伸びは低下し、もろい材料となってしまう。従って、結晶粒径は一定条件範囲に入っている必要がある。本実施の形態では、導体３の結晶の平均粒径を１８〜２５０μｍに調整している。結晶の平均粒径が１８μｍ未満だと、導体３の０．２％耐力が７０ＭＰａ超と高くなりすぎて、太陽電池セルにセル反りが生じてしまう。また、結晶の平均粒径が２５０μｍ超だと、導体３の伸びが低下して、太陽電池実装の際に導体３に亀裂が生じるおそれがある。
【００３９】
この結晶粒径を決定する要因としては、銅合金材に対する圧延加工、スリット加工などの加工条件と、加工後の銅合金材（導体）を熱処理する温度、時間などがあり、それらの組み合わせで結晶粒径が決定される。
【００４０】
以上より、本実施の形態に係る太陽電池用はんだめっき線２は、導体３の構成材に、低コストで高い導電率及び十分に小さい０．２％耐力を有しながら、プロセス中の熱処理時において材料粘着のおそれがない銅合金を用いているため、発電効率の上昇すなわち発電コスト低減が可能となる。
【００４１】
また、太陽電池用はんだめっき線のはんだめっきのはんだ組成は、これまで太陽電池セルとの熱膨張整合を考慮して低温接続が可能なものが求められていたが、本実施の形態に係る太陽電池用はんだめっき線２においては、前述した銅合金で構成される導体３を用いることで、接続温度が高いＳｎ−Ａｇ−Ｃｕ系の組成のはんだを用いることが可能である。
【００４２】
さらに、導体３の被覆に用いるはんだは、Ｓｎ−Ａｇ−Ｃｕ系の組成のはんだに限られず、第２成分としてＰｂ、Ｉｎ、Ｂｉ、Ｓｂ、Ａｇ、Ｚｎ、Ｎｉ、Ｃｕから選択される少なくとも１種の元素を０．１ｗｔ％以上含むＳｎ系合金はんだであればいずれでもよく、第３成分として１０００ｐｐｍ以下の微量元素を含んでいるものを用いてもよい。
【００４３】
また、本発明に係る太陽電池セル接続用配線導体およびはんだめっき線は、セルとの接続がなされた複数箇所に変形しやすい加工部を含んでいてもよく、加工方法としてエッチング、プレス、曲げ成形のうちのいずれか、あるいは、それらを併用してもよい。さらに、その加工は素材線材、素材線材を圧延成形した圧延線材、板状素材にスリットをいれた箔状線材のいずれに施してもよい。
【実施例】
【００４４】
本発明の一実施例を以下に示す。
【００４５】
銅合金材は特別なバッチ式の設備ではなく、ベルト車輪法と呼ばれるＳＣＲ（Southwire Continuous Rod system）及び双ベルト法と呼ばれるコンチロッド方式で連続鋳造した。
【００４６】
銅合金材のベース材料としてタフピッチ銅を用い、Ｐ添加量が２００ｐｐｍとなるようＣｕ−Ｐの母合金量を調整して添加し、鋳造を行った。このとき、Ｐは全て銅合金の中に残留するものではなく、一部は昇華してしまう。その結果、最終的に１００ｐｐｍのＰ、１００ｐｐｍのＯが銅合金材中に残留した。タフピッチ銅の体積抵抗率は１７．１μΩ・ｍｍ程度であるが、Ｐを１００ｐｐｍ程度含有させた銅合金材の体積抵抗率は１７．３μΩ・ｍｍ程度であり、大きな抵抗率の上昇は見られなかった。
【００４７】
次に、本材を圧延によって断面が幅２．０ｍｍ、厚さ０．１６ｍｍの平角線状の導体に成形し、この導体に熱処理を実施した。導体を熱処理する場合、時間と温度を規定する必要があり、高温では比較的短時間で熱処理が完了するが、低温では長時間を必要とする。Ｐを１００ｐｐｍ含有する銅合金では、４００〜７５０℃の温度で３０〜９０分熱処理することで４０〜２５０μｍの粒径を得ることができた。このときの０．２％耐力は２３〜３７ＭＰａであった。また、熱処理時に、タフピッチ銅導体では見られた線材間の粘着も、本導体では見られなかった。
【００４８】
このようにして製造したＰ添加銅合金平角導体（以下、Ｃｕ合金導体という）の周囲をＳｎ−３％Ａｇ−０．５％Ｃｕ系の鉛フリーはんだで被覆し、太陽電池用はんだめっき線を製作した。種々の０．２％耐力の太陽電池用はんだめっき線を製作し、それぞれを、縦１５０ｍｍ×横１５０ｍｍ、厚み２００μｍのＳｉセルにはんだ接続した際の、セルの反りを調べた。その結果を表１に示す。ここで、はんだ被覆Ｃｕ平角線（太陽電池用はんだめっき線）の０．２％耐力は、はんだを除くＣｕ合金導体の断面積で、引張り試験における引張り荷重を除算して求めた。
【００４９】
【表１】
2008169461.tif 000003
【００５０】
表１に示すように、０．２％耐力の低下とともにセルの反りも低減しており、例えば、０．２％耐力が７０ＭＰａのはんだ被覆Ｃｕ平角線におけるセル反りは２．１ｍｍであり、従来品（０．２％耐力が１６０ＭＰａのＣｕ導体）と比べて、反り量が１／２程度に低減できた。セル反り量がこの範囲であれば、太陽電池用はんだめっき線の導体として使用可能となる。
【００５１】
０．２％耐力は結晶粒径との相関が大きいことがわかっており、導体についてそれらの関係を検討した。熱処理条件を変えて８種類の太陽電池用はんだめっき線を製作し、それらの結晶粒径、０．２％耐力（Ｃｕ合金導体及びはんだ被覆Ｃｕ平角線の両者の値）、Ｃｕ合金導体の耐クラックの良否、セル反りの良否を表２に示す。
【００５２】
ここでの結晶粒径とは、太陽電池用はんだめっき線の断面において、結晶粒を大きい方から１０個選定し、それらの結晶粒の粒径を平均化して求めたものである。耐クラックが十分なものを○、不十分なものを×、また、セル反りが許容範囲内のものを○、許容範囲外のものを×とした。
【００５３】
【表２】
2008169461.tif 000004
【００５４】
表２に示すように、結晶粒の大径化に伴って０．２％耐力の値は減少し、セルの反りは小さくなるが、結晶粒径が２５０μｍを超えると逆に伸びが低下し始め、耐クラックが悪化した。そのため、太陽電池用はんだめっき線を太陽電池セルに接合した太陽電池アセンブリを、太陽電池パネルなどへ組み込む成型加工の際、太陽電池用はんだめっき線に亀裂が発生したり、長期信頼性が不十分になるといった不具合の原因になる。
【００５５】
一方、結晶粒の小径化に伴って０．２％耐力の値は上昇し、耐クラックは良好であるが、結晶粒径が１８μｍ未満となるとセルの反りが許容範囲を超えて大きくなってしまった。
【図面の簡単な説明】
【００５６】
【図１】タフピッチ銅におけるＰ含有量と体積抵抗率の関係を示す図である。
【図２】太陽電池セルへのはんだめっき平角線の接続状態を示す図である。
【図３】一般的な太陽電池用はんだめっき線の横断面図である。
【図４】Ｓｉセルと太陽電池用はんだめっき線の接続状態を示す図であり、図４（ａ）ははんだ接続前の状態、図４（ｂ）ははんだ接続後に反りが発生した状態を示している。
【符号の説明】
【００５７】
１  Ｓｉセル
２  太陽電池用はんだめっき線（はんだめっき平角線）
３  導体
４  はんだめっき
【図１】
2008169461.tif 000005
【図２】
2008169461.tif 000006
【図３】
2008169461.tif 000007
【図４】
2008169461.tif 000008